(57)【要約】  【課題】より簡便且つ正確にスラグセメント中のスラグ粉末の含有量を確認することができるスラグ粉末の含有量確認方法を提供することを課題とする。  【解決手段】単位質量のスラグ粉末に対してセメント成分に含有されていない放射性核種からの放射線量を測定するスラグ測定工程と、セメント組成物に対してスラグ測定工程と同一の放射性核種からの放射線量を測定する組成物測定工程とを備え、スラグ測定工程の測定結果と、組成物測定工程の測定結果とを対比することで、セメント組成物中のスラグ粉末の含有量を確認することを特徴とする。【選択図】図１
2014186012.tif 000002
【特許請求の範囲】
【請求項１】
セメント成分およびスラグ粉末を含有するセメント組成物中のスラグ粉末の定量を行うスラグ粉末の定量方法であって、
単位質量のスラグ粉末に対してセメント成分に含有されていない放射性核種からの放射線量を測定するスラグ測定工程と、セメント組成物に対してスラグ測定工程と同一の放射性核種からの放射線量を測定する組成物測定工程とを備え、スラグ測定工程の測定結果と、組成物測定工程の測定結果とを対比することで、セメント組成物中のスラグ粉末の含有量を確認することを特徴とするスラグ粉末の含有量確認方法。
【請求項２】
スラグ測定工程での測定結果に対する組成物測定工程での測定結果の割合をスラグ測定工程で測定したスラグ粉末の質量に乗じることで、セメント組成物中のスラグ粉末の含有量を確認することを特徴とする請求項１に記載のスラグ粉末の含有量確認方法。
【請求項３】
セメント成分およびスラグ粉末を含有するセメント組成物中のスラグ粉末の定量を行うスラグ粉末の定量方法であって、
スラグ粉末に対してセメント成分に含有されていない放射性核種からの放射線量の測定をスラグ粉末の質量を変えて複数回行うスラグ測定工程と、該スラグ測定工程での測定結果に基づいて、スラグ粉末の各質量に対する放射線量の検量線を作成する検量線作成工程と、セメント組成物に対してスラグ測定工程と同一の放射性核種からの放射線量を測定する組成物測定工程とを備え、組成物測定工程での測定結果を検量線に当てはめることで、セメント組成物中のスラグ粉末の含有量を確認することを特徴とするスラグ粉末の含有量確認方法。
【請求項４】
前記スラグ測定工程又は組成物測定工程の少なくとも何れか一方における放射線量の測定が、ゲルマニウム半導体検出器を用いて行われることを特徴とする請求項１乃至３の何れか一項に記載のスラグ粉末の含有量確認方法。
【請求項５】
セメント成分とスラグ粉末とを含有するセメント組成物であって、
スラグ粉末の含有量に対応する含有量の放射性核種を含有することを特徴とするセメント組成物。
【請求項６】
前記放射性核種は、単位質量のセメント組成物における放射能が１０Ｂｑ／ｋｇを超え８００Ｂｑ／ｋｇ以下となるように含有されることを特徴とする請求項５に記載のセメント組成物。
【発明の詳細な説明】
【技術分野】
【０００１】
本発明は、セメント成分およびスラグ粉末を含有するセメント組成物中のスラグ粉末の含有量を確認する方法、および、斯かる方法の対象となるセメント組成物に関する。
【背景技術】
【０００２】
近年、環境問題への関心の高まりにより、リサイクル率の向上や、二酸化炭素の削減等を目的として、セメント組成物の構成成分にスラグ粉末が用いられている。例えば、石炭火力発電や製鉄に伴って発生する石炭ガス化スラグや高炉スラグ、都市ゴミを焼却した際に発生する焼却灰溶融スラグ等がセメント混和材や細骨材の代替品として利用されている。
【０００３】
このようなスラグ粉末を含有するセメント組成物（以下、スラグセメントとも記す）は、一般的に、通常のセメント（普通ポルトランドセメント等）に比べて長期強度が高く、水密性に優れ、アルカリ骨材反応が起こりにくいという特性を有する。このようなスラグセメントの特性は、セメント成分およびスラグ粉末の特性ばかりでなく、スラグセメント中のスラグ粉末の含有量によっても大きく影響される。このため、スラグセメントの品質を管理する上で、スラグ粉末の含有量を確認することが要求される。
【０００４】
スラグセメント中のスラグ粉末の含有量を確認する方法としては、例えば、非特許文献１に開示された種々の方法が提案されている。例えば、スラグセメントを複数の溶媒に段階的に溶解し、スラグのみを残渣として採取して定量する溶解方法が提案されている（特許文献１参照）。また、他の方法としては、セメント組成物を顕微鏡で観察してセメント粒子とスラグ粉末とを分別する顕微鏡法、セメント成分とスラグ粉末との比重差を利用した重液分離法、スラグ粉末に含有される硫黄成分を利用した磁気分離法、又は、Ｘ線回折（ＸＲＤ）を利用した方法（非特許文献２参照）が提案されている。
【先行技術文献】
【特許文献】
【０００５】
【特許文献１】特開２００６−２８４３１３号公報
【非特許文献】
【０００６】
【非特許文献１】セメント・コンクリート誌  Ｎｏ．４８５（第３１頁〜第４８頁）
【非特許文献２】セメント・コンクリート論文集  Ｖｏｌ．６４（第５８２頁〜第５８７頁）
【発明の概要】
【発明が解決しようとする課題】
【０００７】
しかしながら、上記の各方法は、スラグ粉末の含有量が確認されるまでに手間を要すると共に、精度の良い定量結果を得るためには、熟練を要する。
【０００８】
そこで、本発明は、より簡便且つ正確にスラグセメント中のスラグ粉末の含有量を確認することができるスラグ粉末の含有量確認方法を提供すると共に、斯かる方法の対象となるセメント組成物を提供することを課題とする。
【課題を解決するための手段】
【０００９】
本発明者らが鋭意研究したところ、セメント成分に含有されていない放射性核種がスラグ粉末に含有されていることを見出し、斯かる放射性核種の放射線量を測定することで、セメント組成物中に含有されるスラグ粉末の含有量を確認し得ることを見出した。そして、これらを見出したことによって、本発明に想到するに至った。
【００１０】
即ち、本発明のスラグ粉末の含有量確認方法は、セメント成分およびスラグ粉末を含有するセメント組成物中のスラグ粉末の定量を行うスラグ粉末の定量方法であって、単位質量のスラグ粉末に対してセメント成分に含有されていない放射性核種からの放射線量を測定するスラグ測定工程と、セメント組成物に対してスラグ測定工程と同一の放射性核種からの放射線量を測定する組成物測定工程とを備え、スラグ測定工程の測定結果と、組成物測定工程の測定結果とを対比することで、セメント組成物中のスラグ粉末の含有量を確認することを特徴とする。
【００１１】
斯かる構成によれば、単位質量のスラグ粉末には、セメント組成物に含有されていない放射性核種が所定量含有されている。このため、スラグ測定工程で放射線量を測定することで、スラグ粉末の単位質量に対応した放射線量が測定される。
【００１２】
これにより、組成物測定工程での測定結果（以下、組成物測定結果とも記す）とスラグ測定工程での測定結果（以下、スラグ測定結果とも記す）とを対比することで、セメント組成物中のスラグ粉末の含有量を確認することができる。具体的には、組成物測定結果とスラグ測定結果とが等しい場合には、スラグ測定工程で測定したスラグ粉末と同質量のスラグ粉末がセメント組成物中に含有されていることを確認することができる。これにより、単位質量のセメント組成物を製造する際に使用されるスラグ粉末と同質量のスラグ粉末に対してスラグ測定工程を行い、そのスラグ測定結果と組成物測定結果とを対比して略等しいことを確認することで、単位質量のセメント組成物に含有されるスラグ粉末の含有量がスラグ測定工程で測定したスラグ粉末の質量と略等しいことを確認することができる。
【００１３】
スラグ測定工程での測定結果に対する組成物測定工程での測定結果の割合をスラグ測定工程で測定したスラグ粉末の質量に乗じることで、セメント組成物中のスラグ粉末の含有量を確認することが好ましい。
【００１４】
斯かる構成によれば、組成物測定結果は、セメント組成物中のスラグ粉末の含有量に応じて異なるため、スラグ測定結果に対する組成物測定結果の割合をスラグ測定工程におけるスラグ粉末の質量に乗じることで、セメント組成物中のスラグ粉末の含有量を容易に定量することができる。
【００１５】
本発明の他のスラグ粉末の含有量確認方法は、セメント成分およびスラグ粉末を含有するセメント組成物中のスラグ粉末の定量を行うスラグ粉末の定量方法であって、スラグ粉末に対してセメント成分に含有されていない放射性核種からの放射線量の測定をスラグ粉末の質量を変えて複数回行うスラグ測定工程と、該スラグ測定工程での測定結果に基づいて、スラグ粉末の各質量に対する放射線量の検量線を作成する検量線作成工程と、セメント組成物に対してスラグ測定工程と同一の放射性核種からの放射線量を測定する組成物測定工程とを備え、組成物測定工程での測定結果を検量線に当てはめることで、セメント組成物中のスラグ粉末の含有量を確認することを特徴とする。
【００１６】
斯かる構成によれば、セメント組成物に含有されるスラグ粉末の含有量が未知である場合であっても、検量線を用いることで、組成物測定工程での測定結果に基づいてセメント組成物中のスラグ粉末の含有量を容易に確認することができる。
【００１７】
前記スラグ測定工程又は組成物測定工程の少なくとも何れか一方における放射線量の測定が、ゲルマニウム半導体検出器を用いて行われることが好ましい。
【００１８】
斯かる構成によれば、ゲルマニウム半導体検出器を用いることで、放射性核種の定性を行うことができるため、セメント成分に含有されていない放射性核種からの放射線量を容易に把握することができる。このため、スラグ粉末のみからの放射線量を容易に測定することができる。
【００１９】
本発明のセメント組成物は、セメント成分とスラグ粉末とを含有するセメント組成物であって、スラグ粉末の含有量に対応する含有量の放射性核種を含有することを特徴とする。
【００２０】
斯かる構成によれば、放射性核種の含有量がスラグ粉末の含有量に対応することで、セメント組成物に対して放射線量の測定を行うことにより、スラグ粉末の含有量を容易に把握することができる。例えば、所定の配合に基づいてセメント組成物を製造する場合、セメント組成物の放射線量の測定結果は、スラグ粉末の添加量（即ち、含有量）に対応した所定値となる。このため、セメント組成物の放射線量の測定を行い、その結果の所定値からズレを確認することで、セメント組成物におけるスラグ粉末の含有量を間接的に確認することが可能となる。
【００２１】
前記放射性核種は、単位質量のセメント組成物における放射能が１０Ｂｑ／ｋｇを超え８００Ｂｑ／ｋｇ以下となるように含有されることが好ましい。
【００２２】
斯かる構成によれば、上記のような放射能を示すように放射性核種が含有されることで、混入した他の微量な金属の影響を受けずに、充分に放射性核種として特定することができる。
【発明の効果】
【００２３】
以上のように、本発明によれば、より簡便且つ正確にスラグセメント中のスラグ粉末の含有量を確認することができる。
【図面の簡単な説明】
【００２４】
【図１】（ａ）は、第一実施形態に係るスラグ粉末の含有量確認方法のフロー図、（ｂ）は、第二実施形態に係るスラグ粉末の含有量確認方法のフロー図。
【図２】実施例で作成した検量線を示した図であって、（ａ）がＰｂ−２１４の検量線、（ｂ）がＢｉ−２１４の検量線。
【発明を実施するための形態】
【００２５】
＝第一実施形態＝
以下、本発明の第一実施形態について、図１（ａ）を参照しつつ説明する。
【００２６】
第一実施形態に係るスラグ粉末の含有量確認方法（以下、第一確認方法とも記す）は、セメント成分およびスラグ粉末を含有するセメント組成物中のスラグ粉末の含有量を確認するものである。具体的には、第一確認方法は、セメント組成物に対して放射線量の測定を行い、得られる測定結果に基づいて、セメント組成物中のスラグ粉末の含有量の確認を行うものである。
【００２７】
セメント組成物を構成するセメント成分としては、特に限定されるものではなく、例えば、普通ポルトランドセメント、早強ポルトランドセメント、中庸熱ポルトランドセメント、低熱ポルトランドセメント等を用いることができる。一方、スラグ粉末としては、石炭火力発電や製鉄に伴って発生する石炭ガス化スラグや高炉スラグ、都市ゴミを焼却した際に発生する焼却灰溶融スラグ等を用いることができる。
【００２８】
第一確認方法では、上記のセメント成分とスラグ粉末との組み合わせとしては、特に限定されるものではないが、セメント成分に含有されていない放射性核種をスラグ粉末が含有することが必要となる。スラグ粉末に含有される放射性核種としては、特に限定されるものではなく、Ｂｉ−Ｋα１，Ｔｈ−２３４，Ｕ−２３５，Ｒａ−２２６，Ｐｂ−２１２，Ｐｂ−２１４，Ｔｌ−２０８，Ｂｉ−２１４，Ａｃ−２２８、および、Ｋ−４０等が挙げられる。従って、セメント成分は、上記の放射性核種を少なくとも１つ含有していないものが用いられる。
【００２９】
セメント組成物における放射性核種の含有量としては、特に限定されるものではなく、含有される放射性核種毎に設定することができる。特に、混入した他の微量な金属の影響を受けずに、充分に放射性核種として特定されるようにする為に、下記のように設定されることが好ましい。
【００３０】
具体的には、Ｂｉ−Ｋα１を放射性核種とする場合、Ｂｉ−Ｋα１は、単位質量のセメント組成物におけるＢｉ−Ｋα１に由来する放射能が１０Ｂｑ／Ｋｇを超え１００Ｂｑ／Ｋｇ以下となるように含有されることが好ましく、１００Ｂｑ／Ｋｇを超え５００Ｂｑ／Ｋｇ以下となるように含有されることがより好ましく、５００Ｂｑ／Ｋｇを超え８００Ｂｑ／Ｋｇ以下となるように含有されることが更に好ましい。
【００３１】
Ｔｈ−２３４を放射性核種とする場合、Ｔｈ−２３４は、単位質量のセメント組成物におけるＴｈ−２３４に由来する放射能が１０Ｂｑ／Ｋｇを超え１００Ｂｑ／Ｋｇ以下となるように含有されることが好ましく、１００Ｂｑ／Ｋｇを超え５００Ｂｑ／Ｋｇ以下となるように含有されることがより好ましく、５００Ｂｑ／Ｋｇを超え８００Ｂｑ／Ｋｇ以下となるように含有されることが更に好ましい。
【００３２】
Ｕ−２３５を放射性核種とする場合、Ｕ−２３５は、単位質量のセメント組成物におけるＵ−２３５に由来する放射能が１０Ｂｑ／Ｋｇを超え１００Ｂｑ／Ｋｇ以下となるように含有されることが好ましく、１００Ｂｑ／Ｋｇを超え５００Ｂｑ／Ｋｇ以下となるように含有されることがより好ましく、５００Ｂｑ／Ｋｇを超え８００Ｂｑ／Ｋｇ以下となるように含有されることが更に好ましい。
【００３３】
Ｒａ−２２６を放射性核種とする場合、Ｒａ−２２６は、単位質量のセメント組成物におけるＲａ−２２６に由来する放射能が１０Ｂｑ／Ｋｇを超え１００Ｂｑ／Ｋｇ以下となるように含有されることが好ましく、１００Ｂｑ／Ｋｇを超え５００Ｂｑ／Ｋｇ以下となるように含有されることがより好ましく、５００Ｂｑ／Ｋｇを超え８００Ｂｑ／Ｋｇ以下となるように含有されることが更に好ましい。
【００３４】
Ｐｂ−２１２を放射性核種とする場合、Ｐｂ−２１２は、単位質量のセメント組成物におけるＰｂ−２１２に由来する放射能が１０Ｂｑ／Ｋｇを超え１００Ｂｑ／Ｋｇ以下となるように含有されることが好ましく、１００Ｂｑ／Ｋｇを超え５００Ｂｑ／Ｋｇ以下となるように含有されることがより好ましく、５００Ｂｑ／Ｋｇを超え８００Ｂｑ／Ｋｇ以下となるように含有されることが更に好ましい。
【００３５】
Ｐｂ−２１４を放射性核種とする場合、Ｐｂ−２１４は、単位質量のセメント組成物におけるＰｂ−２１４に由来する放射能が１０Ｂｑ／Ｋｇを超え１００Ｂｑ／Ｋｇ以下となるように含有されることが好ましく、１００Ｂｑ／Ｋｇを超え５００Ｂｑ／Ｋｇ以下となるように含有されることがより好ましく、５００Ｂｑ／Ｋｇを超え８００Ｂｑ／Ｋｇ以下となるように含有されることが更に好ましい。
【００３６】
Ｔｌ−２０８を放射性核種とする場合、Ｔｌ−２０８は、単位質量のセメント組成物におけるＴｌ−２０８に由来する放射能が１０Ｂｑ／Ｋｇを超え１００Ｂｑ／Ｋｇ以下となるように含有されることが好ましく、１００Ｂｑ／Ｋｇを超え５００Ｂｑ／Ｋｇ以下となるように含有されることがより好ましく、５００Ｂｑ／Ｋｇを超え８００Ｂｑ／Ｋｇ以下となるように含有されることが更に好ましい。
【００３７】
Ｂｉ−２１４を放射性核種とする場合、Ｂｉ−２１４は、単位質量のセメント組成物におけるＢｉ−２１４に由来する放射能が１０Ｂｑ／Ｋｇを超え１００Ｂｑ／Ｋｇ以下となるように含有されることが好ましく、１００Ｂｑ／Ｋｇを超え５００Ｂｑ／Ｋｇ以下となるように含有されることがより好ましく、５００Ｂｑ／Ｋｇを超え８００Ｂｑ／Ｋｇ以下となるように含有されることが更に好ましい。
【００３８】
Ａｃ−２２８を放射性核種とする場合、Ａｃ−２２８は、単位質量のセメント組成物におけるＡｃ−２２８に由来する放射能が１０Ｂｑ／Ｋｇを超え１００Ｂｑ／Ｋｇ以下となるように含有されることが好ましく、１００Ｂｑ／Ｋｇを超え５００Ｂｑ／Ｋｇ以下となるように含有されることがより好ましく、５００Ｂｑ／Ｋｇを超え８００Ｂｑ／Ｋｇ以下となるように含有されることが更に好ましい。
【００３９】
Ｋ−４０を放射性核種とする場合、Ｋ−４０は、単位質量のセメント組成物におけるＫ−４０に由来する放射能が１０Ｂｑ／Ｋｇを超え１００Ｂｑ／Ｋｇ以下となるように含有されることが好ましく、１００Ｂｑ／Ｋｇを超え５００Ｂｑ／Ｋｇ以下となるように含有されることがより好ましく、５００Ｂｑ／Ｋｇを超え８００Ｂｑ／Ｋｇ以下となるように含有されることが更に好ましい。
【００４０】
なお、単位質量のセメント組成物における各放射性核種に由来する放射能が１０Ｂｑ／Ｋｇを超えることで、放射線量の測定をより正確に行うことができる。
【００４１】
また、「平成二十三年三月十一日に発生した東北地方太平洋沖地震に伴う原子力発電所の事故により放出された放射性物質による環境の汚染への対処に関する特別措置法施行規則（平成２３年１２月１４日環境省令第３３号）第１４条」によれば、放射性セシウムに汚染された廃棄物について、一般的な処理方法で安全に処理する基準として８０００Ｂｑ／Ｋｇ以下と設定されており、広域処理により焼却する基準として４８０Ｂｑ／Ｋｇ以下と設定されている。更に、１０００ｍＳｖ（実効線量係数を０．０００１８ｍＳｖ／Ｂｑとすると約５５５６Ｂｑ）以上の放射線量が人体に障害を与えるとされている（出典：資源エネルギー庁「原子力２０１０」）。
以上のことから、本発明におけるセメント組成物の放射能を、好ましくは５０００Ｂｑ／ｋｇ以下、より好ましくは１０００Ｂｑ／ｋｇ以下、更に好ましくは５００Ｂｑ／ｋｇ以下、更に好ましくは１００Ｂｑ／ｋｇ以下とすることで、人体の健康に対する影響を最小限にすることができる。
【００４２】
また、上記の放射性核種の組み合わせとしては、特に限定されるものではなく、例えば、下記のような組み合わせを採用することが好ましい。
【００４３】
例えば、Ｂｉ−Ｋα１に対しては、Ｔｈ−２３４、Ｕ−２３５、Ｒａ−２２６、Ｐｂ−２１２、Ｐｂ−２１４、Ｔｌ−２０８、Ｂｉ−２１４、Ａｃ−２２８、又は、Ｋ−４０を組み合わせてもよい。
【００４４】
Ｔｈ−２３４に対しては、Ｕ−２３５、Ｒａ−２２６、Ｐｂ−２１２、Ｐｂ−２１４、Ｔｌ−２０８、Ｂｉ−２１４、Ａｃ−２２８、又はＫ−４０を組み合わせてもよい。
【００４５】
Ｕ−２３５に対しては、Ｒａ−２２６、Ｐｂ−２１２、Ｐｂ−２１４、Ｔｌ−２０８、Ｂｉ−２１４、Ａｃ−２２８、又はＫ−４０を組み合わせてもよい。
【００４６】
Ｒａ−２２６に対しては、Ｐｂ−２１２、Ｐｂ−２１４、Ｔｌ−２０８、Ｂｉ−２１４、Ａｃ−２２８、又はＫ−４０を組み合わせてもよい。
【００４７】
Ｐｂ−２１２に対しては、Ｐｂ−２１４、Ｔｌ−２０８、Ｂｉ−２１４、Ａｃ−２２８、又はＫ−４０を組み合わせてもよい。
【００４８】
Ｐｂ−２１４に対しては、Ｔｌ−２０８、Ｂｉ−２１４、Ａｃ−２２８、又はＫ−４０を組み合わせてもよい。
【００４９】
Ｔｌ−２０８に対しては、Ｂｉ−２１４、Ａｃ−２２８、又はＫ−４０を組み合わせてもよい。
【００５０】
Ｂｉ−２１４に対しては、Ａｃ−２２８、又はＫ−４０を組み合わせてもよい。
【００５１】
Ａｃ−２２８に対しては、Ｋ−４０を組み合わせてもよい。
【００５２】
本実施形態では、スラグ粉末の放射線量の測定を行うスラグ測定工程と、セメント成分の放射線量の測定を行うセメント測定工程と、セメント組成物の放射線量の測定を行う組成物測定工程と、スラグ測定工程および組成物測定工程の測定結果を対比してセメント組成物におけるスラグ粉末の含有量を確認する確認工程とを備える。
【００５３】
セメント測定工程、スラグ測定工程および組成物測定工程での放射線量の測定は、ゲルマニウム半導体検出器を用いて行われることが好ましい。ゲルマニウム半導体検出器を用いることで、放射性核種の定性を行うことができる。このため、セメント測定工程の測定結果とスラグ測定工程の測定結果とを対比することで、セメント成分に含有されていない（即ち、スラグ粉末にのみ含有される）放射性核種を確認することができる。
【００５４】
スラグ測定工程では、所定量のスラグ粉末に対して放射線量の測定が行われる。具体的には、単位質量のスラグ粉末に対して放射線量の測定が行われる。測定の対象となる放射性核種としては、特に限定されるものではないが、セメント成分に含有されていない放射性核種（例えば、鉛２１４又はビスマス２１４の少なくとも何れか一方）が測定対象とされる。測定を行う際のスラグ粉末の状態としては、特に限定されるものではなく、単位質量のスラグ粉末の単体であってもよく、単位質量のスラグ粉末とセメント成分とが混合された状態（即ち、セメント組成物）であっても良い。
【００５５】
組成物測定工程では、単位質量のセメント組成物に対して放射線量の測定が行われる。測定の対象となる放射性核種としては、特に限定されるものではないが、スラグ測定工程で測定対象となる放射性核種と同一のもの（即ち、セメント成分に含有されていない放射性核種）が測定対象とされる。測定を行う際のセメント組成物の状態としては、特に限定されるものではなく、セメント組成物と水とが混練される前の粉状体であってもよく、セメント組成物と水とが混練されて硬化した状態であってよい。なお、セメント組成物中のスラグ粉末は、スラグ測定工程で測定対象となるスラグ粉末と同一（種類や製造メーカーが同一）であることが好ましい。
【００５６】
確認工程では、スラグ測定工程の測定結果（以下、スラグ測定結果とも記す）と組成物測定工程の測定結果（以下、組成物測定結果とも記す）が対比されることで、セメント組成物中のスラグ粉末の含有量が確認される。具体的には、単位質量のスラグ粉末には、セメント組成物に含有されていない放射性核種が所定量含有されている。このため、スラグ測定工程で放射線量を測定することで、スラグ粉末の単位質量に対応した放射線量が測定される。
【００５７】
そして、組成物測定結果とスラグ測定結果とを対比した際に、結果が等しい場合には、スラグ測定工程で測定したスラグ粉末と同質量のスラグ粉末がセメント組成物中に含有されていることを確認することができる。つまり、単位質量のセメント組成物を製造する際に使用されるスラグ粉末と同質量のスラグ粉末に対してスラグ測定工程を行い、そのスラグ測定結果と組成物測定結果とを対比して等しいことを確認することで、単位質量のセメント組成物に含有されるスラグ粉末の含有量がスラグ測定工程で測定したスラグ粉末の質量と等しいことを確認することができる。これにより、セメント組成物のスラグ粉末の含有量に関する品質管理を行うことができる。
【００５８】
また、組成物測定工程で測定される放射線量は、スラグ粉末の質量に比例する。これにより、スラグ測定結果に対する組成物測定結果の割合をスラグ測定工程で測定されたスラグ粉末の質量に乗じることで、セメント組成物中のスラグ粉末の含有量を容易に確認することができる（下記の（１）式参照）。
スラグ粉末の含有量＝スラグ測定工程で測定されるスラグ粉末の質量×
組成物測定結果／スラグ測定結果・・・（１）
【００５９】
以上のように、第一実施形態に係るスラグ粉末の含有量確認方法によれば、より簡便且つ正確にスラグセメント中のスラグ粉末の含有量を確認することができる。
【００６０】
＝第二実施形態＝
次に、本発明の第二実施形態について、図１（ｂ）を用いて説明する。第二実施形態に係るスラグ粉末の含有量確認方法（以下、第二確認方法とも記す）は、第一実施形態に係るものと比較すると、検量線作成工程を備える点で相異し、これに伴ってスラグ測定工程および確認工程の構成も一部相異する。従って、以下では、第一実施形態と異なる点を中心に説明する。
【００６１】
第二確認方法におけるスラグ測定工程では、スラグ粉末に対してセメント成分に含有されていない放射性核種からの放射線量の測定がスラグ粉末の質量を変えて複数回行われる。そして、斯かるスラグ測定工程での各測定結果に基づいて、スラグ粉末の質量に対する放射線量の検量線が作成される。
なお、スラグ粉末とセメント成分とが混合された状態でスラグ測定工程が行われる場合、混合物におけるスラグ粉末の混合率に対する放射線量の検量線を作成してもよい。
【００６２】
確認工程では、組成物測定結果と検量線作成工程で得られる検量線とに基づいてセメント組成物中のスラグ粉末の含有量を確認する。具体的には、組成物測定結果を検量線に当てはめることで、組成物測定結果に対応したスラグ粉末の質量を確認することができ、斯かるスラグ粉末の質量がセメント組成物中のスラグ粉末の含有量に相当する。
なお、スラグ粉末の混合率に対する放射線量の検量線を用いる場合には、組成物測定結果を該検量線に当てはめることで、組成物測定結果に対応したスラグ粉末の混合率を確認することができ、斯かるスラグ粉末の混合率がセメント組成物中のスラグ粉末の含有量（含有率）に相当する。
【００６３】
以上のように、第二実施形態に係るスラグ粉末の含有量確認方法によれば、セメント組成物に含有されるスラグ粉末の含有量が未知である場合であっても、検量線を用いることで、組成物測定工程での測定結果に基づいてセメント組成物中のスラグ粉末の含有量を容易に確認することができる。
【００６４】
なお、本発明に係るスラグ粉末の確認方法は、上記実施形態に限定されるものではなく、本発明の要旨を逸脱しない範囲で種々の変更が可能である。また、上述した複数の実施形態の構成や方法等を任意に採用して組み合わせてもよい（１つの実施形態に係る構成や方法等を他の実施形態に係る構成や方法等に適用してもよい）ことは勿論である。
【実施例】
【００６５】
以下、本発明の実施例について説明する。
【００６６】
＝試験例＝
１．放射性核種の特定
スラグ粉末（高炉スラグ  新日鉄住金社製）およびセメント成分（普通ポルトランドセメント  住友大阪セメント社製）のそれぞれに対して、ゲルマニウム半導体検出器を用いて、放射性核種からの放射線量の測定を行った。測定結果については、下記表１に示す。
【表１】
2014186012.tif 000003
表１を見ると、放射性核種であるＰｂ−２１４、および、Ｂｉ−２１４がスラグ粉末にのみ含有されている（即ち、セメント成分に含有されていない）ことが認められる。このため、スラグ測定工程および組成物測定工程では、Ｐｂ−２１４、および、Ｂｉ−２１４からの放射線量の測定を行うこととした。
【００６７】
２．スラグ測定工程
上記のスラグ粉末とセメント成分とを下記表２に示す割合で混合したものに対して、ゲルマニウム半導体検出器を用いて、Ｐｂ−２１４、および、Ｂｉ−２１４からの放射線量の測定を行った。測定結果については、下記表２に示す。
【００６８】
【表２】
2014186012.tif 000004
【００６９】
３．検量線作成工程
上記のスラグ測定工程での測定結果に基づいて、スラグ粉末の混合割合に対する放射線量の検量線を作成した。検量線については、図２に示す。
【００７０】
４．組成物測定工程
上記のスラグ粉末とセメント成分とを下記表３に示す割合で混合してセメント組成物を作製した。そして、得られたセメント組成物に対して、ゲルマニウム半導体検出器を用いて、Ｐｂ−２１４、および、Ｂｉ−２１４からの放射線量の測定を行った。測定結果については、下記表３に示す。
【表３】
2014186012.tif 000005
【００７１】
５．確認工程
組成物測定工程での各測定結果を検量線作成工程で作成した各検量線に当てはめてセメント組成物中のスラグ粉末の含有量（含有率）を確認した。確認結果については、下記表４に示す。
【表４】
2014186012.tif 000006
【００７２】
＝まとめ＝
表４を見ると、検量線に基づくスラグ粉末の含有量は、組成物測定工程で用いたセメント組成物のスラグ粉末の含有量（表３参照）と略等しくなることが認められる。つまり、スラグ測定工程での測定結果と、組成物測定工程での測定結果とを用いることで、セメント組成物中のスラグ粉末の含有量（含有率）を容易に確認することができる。
【図１】
2014186012.tif 000007
【図２】
2014186012.tif 000008